УСОВЕРШЕНСТВОВАННЫЕ МАТЕРИАЛЫ СВЯЗУЮЩЕГО ПОДСЛОЯ ДЛЯ ТБП С УЛУЧШЕННОЙ СТОЙКОСТЬЮ К ТЕРМОЦИКЛИЧЕСКОЙ УСТАЛОСТИ И СУЛЬФИДАЦИИ

1. Сплав на основе никеля для формирования связующего подслоя системы термобарьерного покрытия, содержащий, мас.%:
a) хром от 10 до 30,
b) по меньшей мере один из тантала и молибдена, причем суммарное количество тантала и молибдена составляет от 3 до 15,
c) алюминий от 5 до 13,
d) кремний от 0,1 до 1,4,
e) иттрий от 0,1 до 0,8,
f) углерод от 0 до 1,2,
g) диспрозий от 0 до 1,
h) церий от 0 до 1 и
i) остальное - никель,
причем процентные доли a)-i) в сумме дают 100 мас.%.
2. Сплав по п. 1, отличающийся тем, что он изготовлен в одной из форм, выбранных из группы, состоящей из порошка, проволоки, прутка, стержня и пластины.
3. Сплав по п. 1, отличающийся тем, что количество тантала составляет от 4 до 11 мас.%.
4. Сплав по п. 1, отличающийся тем, что количество тантала составляет от 0 до 12 мас.%, и количество молибдена составляет от 0 до 12 мас.%.
5. Сплав по п. 1, отличающийся тем, что он содержит по меньшей мере один из тантала и молибдена при их суммарном количестве от 5 до 12 мас.%.
6. Сплав по п. 1, отличающийся тем, что он содержит по меньшей мере один из тантала и молибдена при их суммарном количестве от 9 до 11 мас.%.
7. Сплав по п. 5, отличающийся тем, что он содержит, мас.%:
c) алюминий от 6 до 10,
d) кремний от 0,3 до 1,1 и
f) углерод от 0,3 до 1,1.
8. Сплав по п. 6, отличающийся тем, что он содержит, мас.%:
b) алюминий от 6 до 10,
с) кремний от 0,3 до 1,1 и
g) углерод от 0,3 до 1,1.
9. Сплав по п. 1, отличающийся тем, что он содержит, мас.%:
a) хром от 20 до 26,
b) по меньшей мере один из тантала и молибдена, причем суммарное количество тантала и молибдена составляет от 5 до 12,
c) алюминий от 6 до 10,
d) кремний от 0,3 до 1,1,
e) иттрий от 0,3 до 0,75,
f) углерод от 0,3 до 1,1,
g) диспрозий от 0,1 до 0,5,
h) церий от 0,1 до 0,5 и
i) остальное - никель.
10. Сплав по п. 1, отличающийся тем, что он содержит, мас.%:
a) хром от 10 до 30,
b) по меньшей мере один из тантала и молибдена, причем суммарное количество тантала и молибдена составляет от 3 до 15,
c) алюминий от 5 до 13,
d) кремний от 0,3 до 1,1,
e) иттрий от 0,1 до 0,8,
f) углерод 0,3 до 1,1,
g) диспрозий от 0 до 1,
h) церий от 0 до 1 и
i) остальное - никель,
причем процентные доли a)-i) в сумме дают 100 мас.%.
11. Сплав по п. 1, отличающийся тем, что он содержит, мас.%:
a) хром от 20 до 26,
b) по меньшей мере один из тантала и молибдена в суммарном количестве тантала и молибдена от 5 до 12 и
c) алюминий от 6 до 10.
12. Порошок для газотермического напыления связующего подслоя термобарьерного покрытия, отличающийся тем, что он выполнен из сплава на основе никеля по п. 1.
13. Порошок по п. 12, дополнительно содержащий по меньшей мере одно из материала термобарьерного покрытия (ТБП), истираемого металла, истираемого сплава или истираемой керамики.
14. Связующий подслой системы термобарьерного покрытия, отличающийся тем, что он выполнен из сплава на основе никеля по п. 1.
15. Система термобарьерного покрытия, содержащая верхний слой и связующий подслой по п. 14.
16. Покрытая подложка, содержащая подложку и систему термобарьерного покрытия по п. 15, связанную с подложкой посредством связующего подслоя.
17. Способ уменьшения отслоения верхнего слоя от подложки, включающий связывание верхнего слоя с подложкой сплавом на основе никеля по п. 1 в качестве связующего подслоя, а также зарождение и рост термически выращенного оксида (TGO) между верхним слоем и связующим подслоем, чтобы блокировать дальнейшую диффузию кислорода внутрь для предотвращения окисления подложки.
18. Способ по п. 17, при этом верхний слой содержит термобарьерное покрытие (ТБП), а подложка содержит компонент газотурбинного двигателя, и TGO содержит альфа-оксид алюминия, и уменьшает отслоение из-за термического внутреннего напряжения в присутствии серы.